СПОСОБ ПРОИЗВОДСТВА АКРИЛОВЫХ ВОЛОКОН

1. Способ получения однородного прядильного раствора для производства акриловых волокон, который включает следующие этапы:
i) получение однородной суспензии путем смешивания порошка гомополимера или сополимера акрилонитрила со смесью ДМСО/вода в количестве от 94,5%/5,5% до 97%/3% вес/вес при температуре от 5°С до 10°С, предпочтительно, со смесью ДМСО/вода 95/5 при температуре 5°С, при этом указанное смешивание выполняют в течение периода времени в интервале от 5 до 30 минут путем распыления потока растворителя из ДМСО/воды на поток порошка гомополимера или сополимера акрилонитрила, измельченного и предварительно смешанного;
ii) нагревание однородной суспензии, поступающей с этапа i), до температуры, находящейся в диапазоне от 70°С до 150°С, в течение периода времени в интервале от 0,5 до 30 минут до полного растворения гомополимера или сополимера и образования однородного раствора.
2. Способ по п. 1, отличающийся тем, что сополимер акрилонитрила включает акрилонитрил в количестве, находящемся в диапазоне от 90% до 99% по весу относительно общего веса сополимера, и один или несколько сомономеров в количестве, находящемся в диапазоне от 1% до 10% по весу относительно общего веса сополимера.
3. Способ по п. 2, отличающийся тем, что сомономеры выбирают из виниловых нейтральных соединений, таких как метилакрилат, метилметакрилат, винилацетат, акриламид; соединений, несущих одну или несколько кислотных групп, таких как акриловая кислота, итаконовая кислота, сульфированные стиролы.
4. Способ по любому из пп. 1-3, отличающийся тем, что полимеры представляют собой полимеры с высоким молекулярным весом, при этом указанный молекулярный вес MWn находится в диапазоне от 80000 до 200000.
5. Способ по любому из пп. 1-3, отличающийся тем, что полимеры представляют собой полимеры со средним молекулярным весом, при этом указанный молекулярный вес MWn находится в диапазоне от 40000 до 55000.
6. Способ по п. 1, отличающийся тем, что однородный раствор, полученный в конце этапа ii), направляют в резервуар для хранения.
7. Способ по п. 1, отличающийся тем, что однородный раствор, полученный в конце этапа ii), подают на следующую стадию прядения.
8. Устройство для получения однородного прядильного раствора для производства акриловых волокон по любому из пп. 1-7, при этом указанное устройство содержит впускную зону (1) для подачи порошка полимера или сополимера с системой (2) направляющих перегородок, ниже которой расположена камера или статический смеситель (4), оборудованные распыляющими соплами (3) для подачи растворителя, распределенными по окружности под углом 120° друг к другу и расположенными на четырех различных уровнях внутри этой камеры или смесителя (4).
абс
9. Устройство по п. 8, отличающееся тем, что давление растворителя в соплах впускного коллектора поддерживается между 2,5 и 3,5 бар.